(57)【特許請求の範囲】
【請求項１】
めっき層の表面にアルミニウムの凝固組織であるデンドライトに起因するスパングル模様が出現している溶融Ａｌ系めっき鋼帯の製造方法であって、
アルミニウムを主成分とする溶融Ａｌ系めっき浴を、Ｂ濃度が０．００５質量％以上、かつＴｉ濃度およびＶ濃度の合計が０．０３質量％以下となるように調製するめっき浴調製工程と、
前記調製された溶融Ａｌ系めっき浴に、基材鋼帯を連続的に浸漬および通過させるめっき工程とを含み、
前記めっき浴調製工程では、ＴｉおよびＶの含有量が低減されたＡｌ地金を少なくとも一部に用いることによりＡｌ浴湯を製造するとともに、該Ａｌ浴湯にＢ供給源を添加して前記溶融Ａｌ系めっき浴を調製し、
前記溶融Ａｌ系めっき鋼帯を連続的に製造することを特徴とする溶融Ａｌ系めっき鋼帯の製造方法。
【請求項２】
めっき層の表面にアルミニウムの凝固組織であるデンドライトに起因するスパングル模様が出現している溶融Ａｌ系めっき鋼帯の製造方法であって、
アルミニウムを主成分とする溶融Ａｌ系めっき浴を、該溶融Ａｌ系めっき浴中のＢ濃度（質量％）を［Ｂ］、Ｔｉ濃度（質量％）を［Ｔｉ］、Ｖ濃度（質量％）を［Ｖ］と表したとき、
［Ｂ］≧０．０１７＋０．４５×［Ｔｉ］＋０．４２×［Ｖ］・・・（１）
の関係を満足するように調製するめっき浴調製工程と、
前記調製された溶融Ａｌ系めっき浴に、基材鋼帯を連続的に浸漬および通過させるめっき工程とを含み、
前記めっき浴調製工程では、Ａｌ地金を用いて作製したＡｌ浴湯に、該Ａｌ浴湯中のＴｉ濃度およびＶ濃度に基づいて、少なくとも上記式（１）を満足するＢ濃度となるようにＢ供給源を添加して前記溶融Ａｌ系めっき浴を調製し、
前記溶融Ａｌ系めっき鋼帯を連続的に製造することを特徴とする溶融Ａｌ系めっき鋼帯の製造方法。
【請求項３】
請求項１に記載の溶融Ａｌ系めっき鋼帯の製造方法によって製造された溶融Ａｌ系めっき鋼帯であって、
基材鋼帯の表面に、平均Ｂ濃度が０．００５質量％以上、かつ平均Ｔｉ濃度および平均Ｖ濃度の合計が０．０３質量％以下でありアルミニウムを主成分とする組成の溶融Ａｌ系めっき層を有し、
前記溶融Ａｌ系めっき層の表面に存在するスパングル結晶核が、該溶融Ａｌ系めっき層の表面積１ｃｍ２あたり１００個以上であることを特徴とする溶融Ａｌ系めっき鋼帯。
【請求項４】
請求項２に記載の溶融Ａｌ系めっき鋼帯の製造方法によって製造された溶融Ａｌ系めっき鋼帯であって、
基材鋼帯の表面にアルミニウムを主成分とする溶融Ａｌ系めっき層を有し、
前記溶融Ａｌ系めっき層の成分組成における平均Ｂ濃度（質量％）を［Ｂ］、平均Ｔｉ濃度（質量％）を［Ｔｉ］、平均Ｖ濃度（質量％）を［Ｖ］と表したとき、
［Ｂ］≧０．０１７＋０．４５×［Ｔｉ］＋０．４２×［Ｖ］・・・（１）
の関係を満足し、
前記溶融Ａｌ系めっき層の表面に存在するスパングル結晶核が、該溶融Ａｌ系めっき層の表面積１ｃｍ２あたり５００個以上であることを特徴とする溶融Ａｌ系めっき鋼帯。
【発明の詳細な説明】
【技術分野】
【０００１】
本発明は、溶融Ａｌ系めっき鋼板およびその製造方法に関するものである。詳しくは、スパングルサイズが微細であり表面肌の美麗な溶融Ａｌ系めっき鋼板およびその製造方法に関する。
【背景技術】
【０００２】
溶融アルミニウム系めっき鋼板（溶融Ａｌ系めっき鋼板）は、鋼板のもつ耐食性および耐熱性を向上させるために、鋼板の表層にアルミニウムを主成分とするめっきを溶融めっき法によって施しためっき鋼板である。溶融Ａｌ系めっき鋼板は、自動車排ガス部材、燃焼機器部材など、耐熱用途を中心に広く使用されている。
【０００３】
ところで、溶融Ａｌ系めっき鋼板は、めっき層の表面に、アルミニウムの凝固組織であるデンドライト（樹枝状晶）に起因するスパングル模様が出現する。スパングル模様は、独特の幾何学模様または花柄模様であり、スパングル模様を形成する個々の領域（スパングル）は、上記デンドライトにてなっている。
【０００４】
スパングルは、めっき後にアルミニウムが凝固する過程で成長する。その成長は、先ずスパングル核が生成し、次にスパングル核から一次デンドライトアームが成長し、続いて一次デンドライトアームから二次デンドライトアームが発生して進行する。隣接するスパングル同士がぶつかることによりデンドライトアームの成長が止まるので、めっき層中のスパングル核が多いほどスパングルの個数が多くなり、１個あたりのスパングルサイズは微細なものとなる。
【０００５】
このスパングルの存在は、溶融Ａｌ系めっき鋼板の耐食性などの品質に何ら悪影響を及ぼすものではないが、市場では、スパングルサイズが微細でスパングル模様の目立たない表面肌を有する溶融Ａｌ系めっき鋼板が好まれている。
【０００６】
そこで、例えば、めっき層がアルミニウム−亜鉛合金である溶融アルミニウム−亜鉛めっき鋼板では、微細スパングルを形成させることを目的に、スパングル核として作用する物質を増加させるために、めっき浴中にＴｉ、Ｚｒ、Ｎｂ、Ｂ、ホウ化アルミニウム（ＡｌＢ２、ＡｌＢ１２）等のホウ化物、炭化チタニウム（ＴｉＣ）、ホウ化チタニウム（ＴｉＢ２）、またはチタニウムアルミナイド（ＴｉＡｌ３）を添加する製造方法が提案されている。このような製造方法について、例えば特許文献１〜３に記載されている。
【先行技術文献】
【特許文献】
【０００７】
【特許文献１】特開２００４−１１５９０８号公報（２００４年４月１５日公開）
【特許文献２】特開２００６−２２４０９号公報（２００６年１月２６日公開）
【特許文献３】特許第３７５１８７９号公報（２００５年１２月１６日発行）
【特許文献４】特許第５５９１４１４号公報（２０１４年９月１７日発行）
【特許文献５】特許第６０６９５５８号公報（２０１７年２月１日発行）
【発明の概要】
【発明が解決しようとする課題】
【０００８】
しかしながら、上記の方法を溶融Ａｌ系めっき鋼板に適用した場合、以下のような問題がある。
【０００９】
すなわち、アルミニウム（比重：２．７）は比較的軽量な金属であるため、溶融アルミニウムを主成分とする溶融Ａｌ系めっき浴の比重は、アルミニウムと亜鉛（比重：７．１）とが混合した浴湯であるアルミニウム−亜鉛めっき浴よりも幾分か低い。そのため、Ｔｉ、Ｎｂ、炭化チタニウム（ＴｉＣ）、ホウ化チタニウム（ＴｉＢ２）、およびチタニウムアルミナイド（ＴｉＡｌ３）等の、溶融Ａｌ系めっき浴よりも比重が高い物質は、溶融Ａｌ系めっき浴の底部への沈降性が高く、溶融Ａｌ系めっき浴中に均一に分散させることが困難である。それゆえ、工業的な連続操業のように、溶融Ａｌ系めっき鋼板を連続的に製造する場合、溶融Ａｌ系めっき鋼板の表面に微細なスパングルを安定的に形成させることが困難であるという問題がある。
【００１０】
特許文献４には、めっき層のＢ含有量が０．００２〜０．０８０質量％の溶融Ａｌ系めっき鋼板が示されている。しかし、この文献に開示された技術は、溶融Ａｌ系めっき鋼板のめっき層の表面にＢが偏在することにより、めっき層と金型との摺動性を向上し、めっき層の耐カジリ性を改善するものである。特許文献４には溶融Ａｌ系めっき鋼板の表面に微細なスパングルを形成することについては何ら記載されておらず、スパングルの微細化に関して格別の効果は得られていない。
【００１１】
また、特許文献５には、めっき層中の平均Ｂ濃度および平均Ｋ濃度の両方を所定の範囲内に調整することにより、溶融Ａｌ系めっき鋼板の表面に微細なスパングルを形成する技術が記載されている。この技術によれば、溶融Ａｌ系めっき鋼板のめっき層にＢおよびＫのいずれかを単独添加する場合よりも、添加元素によるスパングルの微細化効果を高め得る。しかし、スパングルサイズをより一層微細化することには対応し難い。
【００１２】
本発明の一態様は、このような現状に鑑み、スパングルサイズが微細化された溶融Ａｌ系めっき鋼板を、従来とは異なる方法により製造する方法および、当該方法によって製造された溶融Ａｌ系めっき鋼板を提供することを目的とする。
【課題を解決するための手段】
【００１３】
本発明者らは、溶融Ａｌ系めっき鋼板のスパングルサイズを微細化する方法について種々検討する中で、以下の知見を得て本発明を想到した。
【００１４】
すなわち、本発明者らは、溶融Ａｌ系めっき浴へのＢ等の添加元素の添加量、およびめっき設備における製造条件（パラメータ）等が同様であっても、めっきラインが異なると、製造後の溶融Ａｌ系めっき鋼板のスパングル密度が互いに異なる場合があることに着目した。つまり、溶融Ａｌ系めっき浴中へ添加した元素が、該めっき浴を用いて製造した溶融Ａｌ系めっき鋼板のめっき層に及ぼすスパングルサイズの微細化効果に差が生じる場合がある。
【００１５】
本発明者らは、この現象が生じる理由について検証した結果、以下の（ｉ）および（ｉｉ）のことを見出した。（ｉ）溶融Ａｌ系めっき浴中の不純物濃度がめっきライン毎に異なることにより、該めっき浴中に含まれるＢの内、スパングルサイズの微細化に有効に働くＢの量が変動している。（ｉｉ）溶融Ａｌ系めっき浴中の不純物濃度は、溶融Ａｌ系めっき浴の建浴に用いるＡｌ地金の品位（純度）による影響が大きい。
【００１６】
本発明者らは、この知見に基づいて鋭意検討し、特に、溶融Ａｌ系めっき浴中のＴｉ濃度およびＶ濃度が、スパングルサイズの微細化効果に影響を与えることを見出した。そして、Ｂ添加によるスパングルサイズの微細化効果がより一層大きく発現するために適切な溶融Ａｌ系めっき浴および溶融Ａｌ系めっき層の成分組成の範囲を見出し、本発明を完成するに至った。
【００１７】
すなわち、本発明の一態様における溶融Ａｌ系めっき鋼板は、基材鋼板の表面に、平均Ｂ濃度が０．００５質量％以上、かつ平均Ｔｉ濃度および平均Ｖ濃度の合計が０．０３質量％以下である組成の溶融Ａｌ系めっき層を有することを特徴としている。
【００１８】
また、本発明の一態様における溶融Ａｌ系めっき鋼板は、前記溶融Ａｌ系めっき層の表面に存在するスパングル結晶核が、該溶融Ａｌ系めっき層の表面積１ｃｍ２あたり１００個以上であることを特徴としている。
【００１９】
本発明の一態様における溶融Ａｌ系めっき鋼板は、基材鋼板の表面に溶融Ａｌ系めっき層を有し、前記溶融Ａｌ系めっき層の成分組成における平均Ｂ濃度（質量％）を［Ｂ］、平均Ｔｉ濃度（質量％）を［Ｔｉ］、平均Ｖ濃度（質量％）を［Ｖ］と表したとき、
［Ｂ］≧０．０１７＋０．４５×［Ｔｉ］＋０．４２×［Ｖ］
の関係を満足し、前記溶融Ａｌ系めっき層の表面に存在するスパングル結晶核が、該溶融Ａｌ系めっき層の表面積１ｃｍ２あたり５００個以上であることを特徴としている。
【００２０】
本発明の一態様における溶融Ａｌ系めっき鋼板の製造方法は、アルミニウムを主成分とする溶融Ａｌ系めっき浴を、Ｂ濃度が０．００５質量％以上、かつＴｉ濃度およびＶ濃度の合計が０．０３質量％以下となるように調製するめっき浴調製工程と、前記調製された溶融Ａｌ系めっき浴に、基材鋼板を浸漬および通過させるめっき工程とを含み、前記めっき浴調製工程では、ＴｉおよびＶの含有量が低減されたＡｌ地金を少なくとも一部に用いることによりＡｌ浴湯を製造するとともに、該Ａｌ浴湯にＢ供給源を添加して前記溶融Ａｌ系めっき浴を調製することを特徴としている。
【００２１】
本発明の一態様における溶融Ａｌ系めっき鋼板の製造方法は、アルミニウムを主成分とする溶融Ａｌ系めっき浴を、該溶融Ａｌ系めっき浴中のＢ濃度（質量％）を［Ｂ］、Ｔｉ濃度（質量％）を［Ｔｉ］、Ｖ濃度（質量％）を［Ｖ］と表したとき、
［Ｂ］≧０．０１７＋０．４５×［Ｔｉ］＋０．４２×［Ｖ］・・・（１）
の関係を満足するように調製するめっき浴調製工程と、前記調製された溶融Ａｌ系めっき浴に、基材鋼板を浸漬および通過させるめっき工程とを含み、前記めっき浴調製工程では、Ａｌ地金を用いて作製したＡｌ浴湯に、該Ａｌ浴湯中のＴｉ濃度およびＶ濃度に基づいて、少なくとも上記式（１）を満足するＢ濃度となるようにＢ供給源を添加することを特徴としている。
【発明の効果】
【００２２】
本発明の一態様によれば、スパングルサイズが微細化された溶融Ａｌ系めっき鋼板を、従来とは異なる方法により製造する方法および、当該方法によって製造された溶融Ａｌ系めっき鋼板を提供することができる。
【図面の簡単な説明】
【００２３】
【図１】連続的に溶融Ａｌ系めっき鋼板を製造するめっき設備が備えるアルミポットの構成を概略的に示す断面図である。
【図２】本発明の実施の形態における溶融Ａｌ系めっき鋼板について、めっき層の極表面を研磨してデンドライト組織を観察可能とした後の光学顕微鏡写真を示す図である
【図３】本発明の実施の形態における溶融Ａｌ系めっき浴の調製方法の一例について説明するための概略図である。
【発明を実施するための形態】
【００２４】
以下、本発明の実施の形態について、図面を参照して詳細に説明する。なお、以下の記載は発明の趣旨をより良く理解させるためのものであり、特に指定のない限り、本発明を限定するものではない。また、本明細書において特記しない限り、数値範囲を表す「Ａ〜Ｂ」とは、Ａ以上Ｂ以下であることを示している。
【００２５】
以下の説明においては、本発明の実施の形態における溶融Ａｌ系めっき鋼板、およびその製造方法の説明に先立って、本発明の知見の概略的な説明をする。
【００２６】
（発明の知見の概略的な説明）
前述したように、溶融Ａｌ系めっき層の表面には、通常、デンドライトに起因するスパングル模様が出現する。スパングルサイズが微細でスパングル模様の目立たない表面肌を呈する溶融Ａｌ系めっき鋼板を製造するため、これまで様々なアプローチが行われてきた。例えば、めっき処理後の溶融Ａｌ系めっき鋼板に多数パス回数のスキンパス圧延を行うといった、後処理としての表面加工を行う方法がある。しかし、そのような方法は大掛かりな装置または特別な工程を必要とし、製造コストを増大させる。
【００２７】
そのため、溶融Ａｌ系めっき層の表面に形成される個々のスパングルサイズを微細化することによって、上記スパングル模様を目立たなくする方法が考えられてきた。スパングルサイズを微細にするには、スパングルの成長初期に形成されるスパングル核の密度を高くすればよい。つまり、スパングル核を不均質核生成させることが考えられる。
【００２８】
例えば、基材鋼板をめっき浴に浸漬し通過させてめっき浴から引き上げた後、未凝固状態のめっき層表面に、微細なミストまたは金属酸化物粉末を噴霧する技術が知られている。しかし、これらの方法では、連続式溶融Ａｌめっきラインにおいて、鋼板のバタつきによって安定して微細化ができなかったり、噴霧処理を行う装置および該処理を監視する装置が必要であったりする。
【００２９】
そのため、前述したように、めっき浴中にスパングル核として作用する物質を添加する技術が提案されてきた。これによれば、基材鋼板を、成分を調整しためっき浴に浸漬し通過させることにより微細なスパングルが得られるため、低コストであり利便性が高い。しかしながら、溶融アルミニウム−亜鉛めっき鋼板に適用されている技術を溶融Ａｌ系めっき鋼板の製造に適用した場合、前述したような問題（比重差によるめっき浴の底部への沈降）があった。
【００３０】
このような状況の中、本発明者らは、近年、めっき浴中に所定の範囲内の濃度のＢとＫとを共添加することにより、スパングルサイズが微細な溶融Ａｌ系めっき鋼板を製造する技術を得た（特許文献５参照）。そして、この技術を用いて工業的な生産を試みた結果、以下の現象が生じた。
【００３１】
すなわち、溶融Ａｌ系めっき鋼板の製造設備を備える複数の拠点にて製造した溶融Ａｌ系めっき鋼板を互いに比較したとき、以下のことがいえる。異なる拠点（めっきライン）で製造した溶融Ａｌ系めっき鋼板は、めっき浴への添加元素の濃度、および設備における製造条件等が同様であっても、スパングル密度が互いに異なる場合がある。そのため、所定の範囲内の濃度のＢとＫとを共添加しためっき浴を用いて溶融Ａｌ系めっき鋼板を製造するとき、該溶融Ａｌ系めっき鋼板は、スパングル密度が所望の値となり難い。また、溶融Ａｌ系めっき鋼板のスパングルサイズとしては、より一層微細化することが要望される。これらの点で、特許文献５に記載の技術には改良の余地がある。
【００３２】
本発明者らは、上記のようなスパングル密度が安定しない現象が生じる要因について種々検討した。
【００３３】
ここで、溶融Ａｌ系めっき鋼板を連続して製造する設備が備える、溶融Ａｌ系めっき浴が貯留されるめっき釜（アルミポット）について、図１を参照して説明する。図１は、連続的に溶融Ａｌ系めっき鋼板を製造するめっき設備が備えるアルミポット４の構成を概略的に示す断面図である。なお、上記めっき設備は、一般的な構成（公知の構成）であってよい。記載の簡略化のために、上記めっき設備に関する詳細な説明は省略する。
【００３４】
図１に示すように、基材鋼板１が、焼鈍設備（図示せず）から、筒状の設備であるスナウト２内を通って、外気から遮断されて溶融Ａｌ系めっき浴３中に浸漬される。この溶融Ａｌ系めっき浴３は、アルミポット４内に貯留されている。溶融Ａｌ系めっき浴３中には複数のシンクロール５が設けられており、該シンクロール５は、基材鋼板１が溶融Ａｌ系めっき浴３を通過するように、基材鋼板１の進行を導いている。
【００３５】
複数の上記めっき設備について、本発明者らは、溶融Ａｌ系めっき鋼板を製造した後に、溶融Ａｌ系めっき浴３中の元素濃度を測定した。具体的には、アルミポット４内の複数箇所について、および浴中の深さを変えて溶融Ａｌ系めっき浴３の一部を採取した。該採取した浴に含まれる元素濃度を、誘導結合プラズマ発光分光分析法（ICP-AES）を用いて分析した。その結果、アルミポット４内の溶融Ａｌ系めっき浴３の各部でＢ濃度がばらついていたり、溶融Ａｌ系めっき浴３の底部のＢ濃度が比較的高くなっていたりする場合があることがわかった。また、複数のめっき設備について、溶融Ａｌ系めっき浴３の不純物濃度が互いに異なることがある。
【００３６】
さらに調査を行い、溶融Ａｌ系めっき浴３の成分組成（Ｂ濃度および不純物濃度）と、溶融Ａｌ系めっき鋼板のスパングル密度との関係について理解することを試みた。その結果、溶融Ａｌ系めっき浴３が含み得る各種の不純物の内、特にＴｉおよびＶの濃度が、溶融Ａｌ系めっき鋼板のスパングル密度に大きく影響することを見出した。
【００３７】
溶融Ａｌ系めっき浴３の建浴には、アルミ地金（Ａｌ地金）が用いられる。このＡｌ地金としては、例えば、ボーキサイトを原料として製錬して得られる一次製錬Ａｌ地金（以下、低級Ａｌ地金と称することがある）が用いられ得る。また、他のＡｌ地金として、例えば、一次製錬のＡｌ地金を更に精錬して得られる二次精錬Ａｌ地金（以下、高純度Ａｌ地金と称することがある）が用いられ得る。
【００３８】
低級Ａｌ地金には、各種の不純物が比較的高い濃度にて含まれる。この低級Ａｌ地金を用いて溶融Ａｌ系めっき浴３を建浴する場合、低級Ａｌ地金に由来してＴｉおよびＶが溶融Ａｌ系めっき浴３中に混入し得る。本発明者らは、このようなＡｌ地金中の不純物成分としてのＴｉおよびＶに起因して問題が生じ得るという知見を得た。
【００３９】
上記の知見に基づいて検討した結果、Ｂ濃度が０．００５質量％以上、かつＴｉ濃度およびＶ濃度の合計が０．０３質量％以下である溶融Ａｌ系めっき浴３を用いて溶融Ａｌ系めっき鋼板を製造すると、Ｋを添加の有無に関わらず、優れたスパングル微細化効果が発現することを見出した。この場合、高純度Ａｌ地金を用いて溶融Ａｌ系めっき浴３を建浴すればよい。
【００４０】
また、更なる検討の結果、詳しくは後述するように、低級Ａｌ地金を用いた場合であっても、溶融Ａｌ系めっき浴３中のＴｉおよびＶの濃度に基づいて所定量以上のＢ濃度に調製した溶融Ａｌ系めっき浴３を用いることにより、溶融Ａｌ系めっき鋼板のスパングルサイズを高度に微細化することができることも見出した。
【００４１】
溶融Ａｌ系めっき浴３中のＴｉおよびＶの濃度とＢ濃度との関係によって優れたスパングル微細化効果が発現する要因については明らかでは無い。また、この場合、ＢとＫを共添加することを要しない。
【００４２】
溶融Ａｌ系めっき浴３中のＴｉおよびＶは、該浴中のＢと反応し、ＴｉＢ２およびＶＢ２等の化合物を形成することが考えられる。この場合、ＴｉＢ２およびＶＢ２等は溶融Ａｌ系めっき浴３の底部に沈降し、めっき層中に含まれるＢ濃度を低下させ得る。また、溶融Ａｌ系めっき浴３は、シンクロール５の回転および基材鋼板１の通板によって撹拌されるので、溶融Ａｌ系めっき層にはＴｉＢ２およびＶＢ２等が多少含まれ得る。
【００４３】
ＴｉＢ２およびＶＢ２は、溶融Ａｌが凝固する際にスパングル結晶核として働く効果が、Ｂ単独またはホウ化アルミと比較して劣ることが考えられる。
【００４４】
いずれにせよ、溶融Ａｌ系めっき浴３中のＴｉおよびＶの濃度が高いほど、溶融Ａｌ系めっき浴３中のＢによるスパングル微細化効果は低下する。このことは、スパングルの微細化に寄与する（スパングル結晶核として働く）Ｂ濃度が低下すると表現することができる。以下では、このようなＢ濃度のことを有効Ｂ濃度と称することがある。
【００４５】
〔実施形態１〕
本実施の形態では、高純度Ａｌ地金を使用して製造される本発明の一態様における溶融Ａｌ系めっき鋼板およびその製造方法について説明する。
【００４６】
（溶融Ａｌ系めっき鋼板）
本実施形態の溶融Ａｌ系めっき鋼板について、図２を参照しながら説明する。図２は、本実施形態における溶融Ａｌ系めっき鋼板について、めっき層の極表面を研磨してデンドライト組織を観察可能とした後の光学顕微鏡写真を示す図である。
【００４７】
溶融Ａｌ系めっき鋼板は、概略的には、アルミニウムを主成分とする溶融Ａｌ系めっき浴に基材鋼板を浸漬および通過させ、基材鋼板の表面に溶融Ａｌ系めっき層を形成させて製造される（前述の図１参照）。溶融Ａｌ系めっき層の表面には、図２に示すように、スパングル結晶核１０から成長したデンドライトが存在する。溶融Ａｌ系めっき層の表面のスパングル結晶核の密度については後述する。
【００４８】
（基材鋼板）
基材鋼板は、従来から溶融Ａｌ系めっき鋼板のめっき原板として適用されている鋼種をはじめ、用途に応じて種々の鋼種の中から選択することができる。例えば、耐食性を重視する用途ではステンレス鋼板を適用すればよい。基材鋼板の板厚は、限定されないが、例えば０.４〜３．２ｍｍとすることができる。また、本明細書において、基材鋼板（鋼板）との用語は、基材鋼帯（鋼帯）を含む意味で用いる。
【００４９】
（Ａｌ−Ｆｅ系合金層）
上記基材鋼板の鋼素地と溶融Ａｌ系めっき層との間（界面）には、ＡｌとＦｅとの相互拡散によってＡｌ−Ｆｅ系合金層も形成される。
【００５０】
Ａｌ−Ｆｅ系合金層は、Ａｌ−Ｆｅ系金属間化合物を主体とするものである。ここで、溶融Ａｌ系めっき浴にはＳｉが添加されていることが好ましく、Ｓｉを含有する溶融Ａｌ系めっき浴を通過させて形成されるＡｌ−Ｆｅ系合金層中にはＳｉが多く含まれる。本明細書ではＳｉを含有しないＡｌ−Ｆｅ系合金層と、Ｓｉを含有するいわゆるＡｌ−Ｆｅ−Ｓｉ系合金層とを一括してＡｌ−Ｆｅ系合金層と呼んでいる。Ａｌ−Ｆｅ系合金層は脆い金属間化合物で構成されることから、その厚さが増大するとめっき層の密着性が低下し、プレス加工性を阻害する要因となる。プレス加工性の観点からはＡｌ−Ｆｅ系合金層の厚さは薄いほど好ましいが、過剰に薄くすることは工程負荷を増大させ不経済となる。通常、Ａｌ−Ｆｅ系合金層の平均厚さは０.５μｍ以上の範囲とすればよい。
【００５１】
（溶融Ａｌ系めっき層の組成）
溶融Ａｌ系めっき層の化学組成は、めっき浴組成とほぼ同じになる。従って、溶融Ａｌ系めっき層の組成は、めっき浴組成を制御することによって調整することができる。
【００５２】
溶融Ａｌ系めっき層とは、基材鋼板の表面に形成されためっき層であって、Ａｌ−Ｆｅ系合金層を含んで意味する。溶融Ａｌ系めっき鋼板の最表面の酸化アルミニウム層については、非常に薄い層であるため特に問題とならないが、溶融Ａｌ系めっき層に含まれるものとする。なお、溶融Ａｌ系めっき鋼板の表面に、例えば、後処理として有機被膜等の被膜層がさらに形成されている場合には、該被膜層は、溶融Ａｌ系めっき層に当然含まれない。
【００５３】
それゆえ、本明細書において、溶融Ａｌ系めっき層の「平均濃度」とは、溶融Ａｌ系めっき鋼板において、基材鋼板の表面から溶融Ａｌ系めっき層の外表面までの深さ方向を平均した濃度を意味している。具体的には、後述するように、平均濃度は、溶融Ａｌ系めっき層を全て溶解した溶液を測定溶液として濃度分析することにより測定される。
【００５４】
溶融Ａｌ系めっき層に含まれるＢ、Ｔｉ、Ｖは、該めっき層中における偏在を平均化して濃度が求められる。また、それらの濃度は、どのような化合物等の態様にて存在するかに関わらず測定される。
【００５５】
本実施形態の溶融Ａｌ系めっき鋼板が有する溶融Ａｌ系めっき層は、Ａｌを主成分として、少なくともＢを含むが、それ以外の元素を含んでいてもよい。
【００５６】
ホウ化物を形成する元素は、有効Ｂ濃度を低減させ得る。そのため、スパングル微細化効果を低下させ得る。それゆえ、溶融Ａｌ系めっき層の成分比率は、質量％で、Ｔｉ：０〜０．０２％、Ｖ：０〜０．０２％、Ｃｒ：０〜０．２％、Ｍｎ：０〜０．０１％、Ｚｒ：０〜０．００１％の範囲内であることが望ましい。
【００５７】
特に、本実施形態の溶融Ａｌ系めっき鋼板は、溶融Ａｌ系めっき浴の建浴に高純度Ａｌ地金を用いることにより、ＴｉおよびＶの合計濃度は０．０３質量％以下となっている。これにより、有効Ｂ濃度を高めることができ、優れたスパングル微細化効果が発現する。
【００５８】
また、ＴｉおよびＶの合計濃度は、０．００５質量％以下であることがより好ましい。この場合、Ｂによるスパングル微細化効果をより一層高めることができる。
【００５９】
Ｓｉは溶融Ａｌが凝固する際のＡｌ−Ｆｅ系合金層の成長を抑制するために有効な添加元素である。また、溶融Ａｌ系めっき浴にＳｉを添加すると、該めっき浴の融点が低下するので、めっき温度の低減に有効である。めっき浴中のＳｉ含有量が１．０質量％未満の場合、溶融めっき時にＡｌとＦｅの相互拡散によりＡｌ−Ｆｅ系合金層が厚く生成するため、プレス成形等の加工時にめっき剥離発生の原因となる。一方、１２．０質量％を超えるＳｉ含有量とした場合、めっき層が硬化し曲げ加工部のめっき割れを抑制できなくなり、曲げ加工部の耐食性が低下する。そのため、めっき浴中のＳｉ含有量は、１．０〜１２．０質量％であることが好ましい。特に、Ｓｉ含有量を３.０質量％未満とすると、めっき層の凝固時に生成するＳｉ相の量が減少するとともに、初晶Ａｌ相が軟質化し、曲げ加工性を重視する用途ではより効果的である。
【００６０】
また、Ｆｅは、基材鋼板、めっき釜の構成部材等から溶融Ａｌ系めっき浴に混入する。そのため、通常、溶融Ａｌ系めっき層のＦｅ含有量は０．０５質量％以上となる。Ｆｅ含有量は３．０質量％まで許容されるが、２．５質量％以下であることがより好ましい。
【００６１】
溶融Ａｌ系めっき鋼板は、Ｋを含んでいてもよい。めっき浴中のＫ含有量は、０．０２質量％以下であることが好ましい。めっき層中のＫ含有量が０．０２質量％を超えると、溶融Ａｌ系めっき鋼板の耐食性が低下し得る。
【００６２】
上記以外の元素として、溶融Ａｌ系めっき浴にはＳｒ、Ｎａ、Ｃａ、Ｓｂ、Ｐ、Ｍｇ、等の元素が必要に応じて意図的に添加されることがあり、また原料などから混入することもある。本実施形態の溶融Ａｌ系めっき鋼板においても、これら従来一般的に許容される元素を含有しても問題ない。具体的には、例えば、質量％でＳｒ：０〜０．２％、Ｎａ：０〜０．１％、Ｃａ：０〜０．１％、Ｓｂ：０〜０．６％、Ｐ：０〜０．２％、Ｍｇ：０〜５．０％の含有量範囲を例示することができる。
【００６３】
以上の元素以外の残部は、Ａｌおよび不可避的不純物とすればよい。
【００６４】
（有利な点）
前述したように、本実施形態における溶融Ａｌ系めっき鋼板は、基材鋼板の表面に、平均Ｂ濃度が０．００５質量％以上、かつ平均Ｔｉ濃度および平均Ｖ濃度の合計が０．０３質量％以下である組成の溶融Ａｌ系めっき層を有することを特徴としている。
【００６５】
溶融Ａｌ系めっき層のＢ含有量並びにＴｉおよびＶ含有量が上記規定範囲内にあるとき、該めっき層の表面積１ｃｍ２あたりに存在するスパングル結晶核が１００個以上とすることができる。これにより、めっき層の表面に微細なスパングルが十分に形成された表面外観の美麗な溶融Ａｌ系めっき鋼板とすることができる。
【００６６】
ここで、再び図２を参照して、スパングル結晶核の密度について説明する。図２に示すように、それぞれのスパングルのサイズは一定ではなく、不揃いなものとなっている。しかし、例えば光学顕微鏡で見た場合に、スパングル結晶核１０を見分けることはできる。
【００６７】
そのため、ある視野面積に存在するスパングル結晶核１０の個数を計測すれば、該視野面積あたりのスパングル結晶核１０の個数がわかる。これに基づいて、溶融Ａｌ系めっき層の表面積１ｃｍ２あたりのスパングル結晶核１０の大まかな個数に換算することができる。ただし、この計測方法は一例であって、その他の方法によって計測することを除外するものではない。
【００６８】
また、上記溶融Ａｌ系めっき鋼板は、めっき層にＢおよびＫの共添加を必要とせず、従来とは異なる方法により得られる。そして、溶融Ａｌ系めっき浴のＢ濃度を調整することによって有効Ｂ濃度を調整することができる。そのため、該めっき浴を通板して得られる溶融Ａｌ系めっき鋼板のスパングル密度は、めっき浴中のＢ濃度に対応するように変化する傾向を示す。そのため、本実施形態の溶融Ａｌ系めっき鋼板は、スパングル密度を制御し易い。
【００６９】
ここで、溶融Ａｌ系めっき層の平均Ｂ濃度が０．００５質量％未満の場合には、十分なスパングル微細化効果を得ることができない。また、本実施形態の溶融Ａｌ系めっき鋼板は、平均Ｂ濃度が０．００５質量％以上であっても、平均Ｔｉ濃度および平均Ｖ濃度の合計が０．０３質量％を超えると、十分なスパングル微細化効果を得ることができないことがある。
【００７０】
一方、溶融Ａｌ系めっき層の平均Ｂ濃度が０．５０質量％を超えると、スパングル微細化効果が飽和するため、それ以上平均Ｂ濃度を増加させても優位性は認められない。また、溶融Ａｌ系めっき層の平均Ｂ濃度が３．０質量％を超えると耐食性が低下し得る。
【００７１】
そのため、溶融Ａｌ系めっき鋼板の耐食性の観点からすると、溶融Ａｌ系めっき鋼板は、溶融Ａｌ系めっき層の平均Ｂ濃度が０．００５〜３．０質量％であり、平均Ｋ濃度が０．０２質量％以下であり、かつ平均Ｔｉ濃度および平均Ｖ濃度の合計が０．０３質量％以下であることが好ましい。これによれば、表面外観が美麗かつ耐食性に優れた溶融Ａｌ系めっき鋼板とすることができる。
【００７２】
なお、上述のように、溶融Ａｌ系めっき層の平均Ｂ濃度は、濃度がある程度増大するとスパングル微細化効果が飽和するため、本実施形態の溶融Ａｌ系めっき鋼板においては必ずしも濃度の上限を設ける必要がない。
【００７３】
また、本実施形態の溶融Ａｌ系めっき鋼板は、溶融Ａｌ系めっき層の平均Ｂ濃度は、０．０３質量％以上であることが好ましい。この場合、溶融Ａｌ系めっき層の表面積１ｃｍ２あたりに存在するスパングル結晶核が５００個以上とすることができる。その結果、表面外観のより一層美麗な溶融Ａｌ系めっき鋼板とすることができる。
【００７４】
なお、溶融Ａｌ系めっき鋼板の溶融Ａｌ系めっき層は、両面に設けられていることに限定されず、基材鋼板の少なくとも片面に設けられていればよい。
【００７５】
（溶融Ａｌ系めっき鋼板の製造方法）
本実施形態における溶融Ａｌ系めっき鋼板の製造方法について、図３に基づいて以下に説明する。図３は、本実施形態における溶融Ａｌ系めっき浴の調製方法の一例について説明するための概略図である。
【００７６】
本実施形態における溶融Ａｌ系めっき鋼板は、Ｂ、ＴｉおよびＶの濃度を調整しためっき浴を用いて、溶融めっき法により製造することができる。例えば、実験ラインで製造すること、および一般的な連続Ａｌめっき製造工程（製造装置）にて製造することができる。他にも、当業者に知られている任意の溶融Ａｌ系めっき鋼板の製造方法に本発明を適用して、本発明の実施の形態における溶融Ａｌ系めっき鋼板を製造することができる。
【００７７】
本実施形態における溶融Ａｌ系めっき鋼板の製造方法は、アルミニウムを主成分とする溶融Ａｌ系めっき浴を、Ｂ濃度が０．００５質量％以上、かつＴｉ濃度およびＶ濃度の合計が０．０３質量％以下となるように調製するめっき浴調製工程と、前記調製された溶融Ａｌ系めっき浴に、基材鋼板を浸漬および通過させるめっき工程とを含む。
【００７８】
溶融Ａｌ系めっき浴の組成が、上記めっき工程後の溶融Ａｌ系めっき層の各成分の平均濃度とほぼ同じになるため、この構成により、平均Ｂ濃度が０．００５質量％以上、かつ平均Ｔｉ濃度および平均Ｖ濃度の合計が０．０３質量％以下である組成の溶融Ａｌ系めっき層を有する溶融Ａｌ系めっき鋼板を製造することができる。
【００７９】
（めっき浴調製工程）
一般に、連続的に溶融Ａｌ系めっき鋼板を製造するめっき設備において、アルミポット４（図１参照）の付近にプリメルトポット６が設けられていることがある。プリメルトポット６内にて、アルミニウム鋳塊および添加物質を溶解することにより、アルミポット４に供給するための組成調整めっき浴３ａが作製される。なお、以下に説明すること以外の、上記めっき設備の具体的な態様は特に限定されないため、図示および説明を省略する。
【００８０】
図３の左側に示すように、めっき浴調製工程では、先ず、高純度Ａｌ地金２０をプリメルトポット６内で溶融させてアルミ浴湯（溶融Ａｌ）とする。この高純度Ａｌ地金２０は、例えば、一次製錬された低級Ａｌ地金をさらに精製することにより製造された市販のＡｌ地金である。高純度Ａｌ地金２０は、低級Ａｌ地金よりもＴｉおよびＶの含有量が低減されている。例えば、高純度Ａｌ地金２０は、ＴｉおよびＶを合計した含有量が０．０２質量％以下である。
【００８１】
次に、プリメルトポット６内の溶融Ａｌに、Ｂ供給源３０を添加する。このＢ供給源３０は、例えば、Ｂを含むアルミニウム母合金（Ａｌ−Ｂ地金）であってよい。或いは、Ｂ供給源３０は、Ｂ単独、またはＡｌＢ２若しくはＡｌＢ１２等のホウ化アルミニウムのようなホウ化物であってもよい。溶融Ａｌ中のＢ濃度を調節することができれば、Ｂ供給源３０の具体的な物質および態様は特に限定されない。
【００８２】
また、プリメルトポット６内の溶融Ａｌに、他の元素を適宜添加してよい。例えば、Ｓｉを含むアルミニウム母合金（Ａｌ−Ｓｉ地金）を添加することにより、Ｓｉ濃度を調整することができる。他の元素についても、その元素のアルミニウム母合金を添加する、または他の公知の方法を用いることにより、濃度を調節することができる。
【００８３】
以上のようにして、所望の組成の組成調整めっき浴３ａを製造する。
【００８４】
次いで、図３の右側に示すように、組成調整めっき浴３ａをアルミポット４内に投入して、Ｂ、Ｔｉ、およびＶ含有量が本発明の規定範囲内にある溶融Ａｌ系めっき浴３を建浴する。この溶融Ａｌ系めっき浴３としては、Ｂ、Ｔｉ、およびＶ以外の成分濃度は色々なバリエーションがあってよく、例えば、Ａｌ−９％Ｓｉ浴、または純Ａｌ浴であってよい。
【００８５】
溶融Ａｌ系めっき浴３がＡｌ−９％Ｓｉ浴である場合、めっき浴調製工程では、高純度Ａｌ地金２０としてＡｌ−９％Ｓｉ地金を用いることができる。
【００８６】
なお、プリメルトポット６を用いることなく、アルミポット４内にてめっき浴の組成を調整して、Ｂ、Ｔｉ、およびＶ含有量が本発明の規定範囲内にある溶融Ａｌ系めっき浴３を建浴してもよい。或いは、プリメルトポット６にて調製した組成調整めっき浴３ａを一旦冷却した固体物（インゴット）を、アルミポット４内に投入してもよい。
【００８７】
また、高純度Ａｌ地金２０を少なくとも一部に用いることによりＡｌ浴湯を製造すればよく、高純度Ａｌ地金２０の使用量は特に限定されない。溶融Ａｌ系めっき浴３の組成が、溶融Ａｌ系めっき浴３中のＴｉ濃度およびＶ濃度の合計が０．０３質量％以下となるように調整されていればよい。
【００８８】
溶融Ａｌ系めっき浴３の組成は、一例としては、以下のようにして調べる。所望の濃度となるように計算した量の各種の物質を添加した後の溶融Ａｌ系めっき浴３を、加熱保持した後に撹拌して一部採取して測定用試料とする。該測定用試料の成分を分析し、得られた結果を溶融Ａｌ系めっき浴３の組成として採用する。
【００８９】
（めっき工程）
めっき工程では、図３の右側に示すように、溶融Ａｌ系めっき浴３に、基材鋼板１を浸漬および通過させる。その後、図示を省略する一般的な後処理を行う。これにより、めっき層の表面に微細なスパングルが安定的に形成された溶融Ａｌ系めっき鋼板を連続的に製造することができる。
【００９０】
なお、めっき工程において、溶融Ａｌ系めっき浴３に基材鋼板１が連続して通板することにより、溶融Ａｌ系めっき浴３が撹拌される。そのため、溶融Ａｌ系めっき浴３中にて生成したＴｉＢ２およびＶＢ２等の化合物は、完全に溶融Ａｌ系めっき浴３の底部に沈降せず、溶融Ａｌ系めっき層中に一部取り込まれ得る。この場合、溶融Ａｌ系めっき層の組成としては、平均Ｔｉ濃度および平均Ｖ濃度が溶融Ａｌ系めっき浴３の組成よりも低くなることはあるが、高くなることはない。そのため、溶融Ａｌ系めっき浴３中のＴｉ濃度およびＶ濃度の合計が０．０３質量％以下とすることにより、溶融Ａｌ系めっき層における平均Ｔｉ濃度および平均Ｖ濃度はそれ以下とすることができる。
【００９１】
〔実施例１〕
本実施形態における実施例を以下に示す。
【００９２】
表１に示す化学組成を有する板厚０．８ｍｍの冷延焼鈍鋼板を基材鋼板として、めっき実験設備を用いて、次に説明するように準備した溶融Ａｌ系めっき浴に基材鋼板を浸漬し、引き上げて、所定の冷却速度にてめっき層を凝固させることにより、実験ラインにて溶融Ａｌ系めっき鋼板（供試材）を作製した。また、溶融Ａｌ系めっき鋼板を作製した条件を表２に示す。
【００９３】
【表１】
0006694663.tif 000002
【００９４】
【表２】
0006694663.tif 000003
【００９５】
めっき浴成分の調整は、表３に示すアルミ地金Ａ〜Ｆを用いて以下のように行った。アルミ地金Ａ（高純度Ａｌ地金）およびアルミ地金Ｂ（Ａｌ−９％Ｓｉ地金）を主として溶融Ａｌを作製した。アルミ地金Ｃ（Ａｌ−２０％Ｓｉ地金）を用いてＳｉ濃度を、アルミ地金Ｄ（Ａｌ−４％Ｂ（ボロン）地金）を用いてＢ（ボロン）濃度を調整した。アルミ地金Ｅ（Ａｌ−５％Ｔｉ地金）を用いてＴｉ濃度を、アルミ地金Ｆ（Ａｌ−５％Ｖ地金）を用いてＶ濃度を調整した。基材鋼板と同じ冷延鋼板を用いてＦｅ濃度を調整した。
【００９６】
【表３】
0006694663.tif 000004
【００９７】
アルミ地金Ａ〜Ｆの配合割合を変えることにより、めっき浴の組成としては、Ｓｉ濃度を０〜１５質量％、Ｆｅ濃度を２．０質量％、Ｂを０〜０．５質量％、Ｔｉを０．０００１〜０．１質量％、Ｖを０．０００２〜０．１質量％の範囲内で調整した。また、Ｋは、アルミ地金Ｄ〜Ｆに由来して混入する。
【００９８】
得られた溶融Ａｌ系めっき鋼板について、以下の調査を行った。
【００９９】
（めっき層中成分のＩＣＰによる分析）
めっき層の成分を定量することにより、めっき浴中の成分を定量することができる。まず、次の手順によりめっき層を溶解させた。
【０１００】
上記種々の組成の溶融Ａｌ系めっき浴を用いて作製した各供試材を所定の大きさに切り出して、各供試材の切り出し片を作製した。この各供試材の切り出し片をそれぞれ、濃度２５％のＮａＯＨ溶液（１０ｍｌ）に投入して静置し、加温してめっき層を溶液に完全に溶解させた。めっき層が全て溶解したことを確認した後、めっき層が溶解除去された切り出し片を溶液から取り出した。次に、この溶液をさらに加温し、液体を蒸発乾固させ、蒸発乾固物を得た。この蒸発乾固物を、混酸（硝酸４０ｍｌと塩酸１０ｍｌの混合溶液）を用いて加温しながら溶解させ、超純水を加えて２５０ｍｌに定容した。このようにして、各供試材の切り出し片から得た定容後の溶液を、それぞれ各供試材の組成測定溶液とした。
【０１０１】
その後、この各供試材の組成測定溶液について、それぞれ次の２通りの定量分析を行ってめっき層の組成を求めた。
【０１０２】
誘導結合プラズマ発光分光分析法（ＩＣＰ−ＡＥＳ法）により、Ｓｉ、Ｂ、Ｔｉ、Ｖの定量分析を行った。また、誘導結合プラズマ質量分析法（ＩＣＰ−ＭＳ法）により、Ｋの定量分析を行った。
【０１０３】
（めっき層表面のスパングル結晶核の個数）
各供試材の表面をバフ研磨して、めっき層の表面から深さ５μｍまでの極表層を平滑化することにより、デンドライト組織を観察可能にした。そして、光学顕微鏡により、めっき層の表面積１ｃｍ２あたりに存在するスパングル結晶核の個数を算出した。以下の基準で表面外観を評価し、◎評価および○評価を合格とした。
【０１０４】
◎：めっき層の表面積１ｃｍ２あたりに存在するスパングル結晶核が５００個以上
○：同１００個以上５００個未満
×：同５０個以上１００個未満
××：同５０個未満。
【０１０５】
（めっき層の耐食性）
各供試材の未処理の溶融Ａｌ系めっき層について、ＪＩＳ  Ｚ２３７１：２０００に規定される、中性塩水噴霧試験（ＮＳＳ試験）を行い、白錆発生面積率を測定した。以下の基準でめっき層の耐食性を評価し、○評価を合格と判定した。
【０１０６】
○：白錆発生面積率０％以上５％未満
×：同５％以上。
【０１０７】
以上の結果を表４に示す。
【０１０８】
【表４】
0006694663.tif 000005
【０１０９】
表４のＮｏ．１〜１８に示すように、めっき層の組成が本発明の範囲内にある実施例では、めっき層の表面積１ｃｍ２あたりに存在するスパングル結晶核（スパングル密度）が１００個以上となる。本実施例から、本発明によりめっき層の表面に微細なスパングルが安定的かつ十分に形成された表面外観が美麗な溶融Ａｌ系めっき鋼板が得られることがわかる。また、めっき層の平均Ｔｉ＋Ｖ濃度が０．０３質量％以下であれば、平均Ｂ濃度が多くなるほど、有効Ｂ濃度が増えることによりスパングル密度が増大する傾向がある。よって、めっき層中の平均Ｂ濃度を制御することにより、スパングル密度を調節することが容易であるとともに、スパングルサイズをより一層高度に微細化することができる。
【０１１０】
Ｎｏ．１１およびＮｏ．１６の実施例では、めっき層中のＫ濃度が高いことからＳＳＴ試験の白さび発生面積が５％以上となったと推測される。
【０１１１】
一方、比較例Ｎｏ．１９とＮｏ．２１では、ＴｉおよびＶ濃度の合計は０．０３質量％以下であるものの、Ｂ濃度が０．００５質量％よりも低いため、スパングル微細化効果を得られていない。
【０１１２】
比較例Ｎｏ．２０、Ｎｏ．２２については、ＴｉとＶ濃度の合計が０．０３質量％以上であり、Ｂ濃度が０．００５質量％より低いため、スパングル微細化効果を得られていない。比較例Ｎｏ．２３〜Ｎｏ．３０では、Ｂ濃度が０．００５質量％以上であるものの、ＴｉとＶ濃度の合計が０．０３質量％以上であるため、スパングル微細化効果を得られていない。
【０１１３】
なお、表４のＮｏ．１〜３０に示すように、めっき層中の平均Ｓｉ濃度は、本発明の効果に格別影響を及ぼさない。
【０１１４】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【０１１５】
前記実施形態１では、ＴｉおよびＶの含有量が低減されたＡｌ地金を用いて、溶融Ａｌ系めっき浴３のＢ、ＴｉおよびＶ濃度を所定の範囲内に調整していた。一般に、このようなＡｌ地金は、製造コストが高くなるために、低級Ａｌ地金よりも高価である。本実施形態では、低級Ａｌ地金使用して製造される本発明の一態様における溶融Ａｌ系めっき鋼板およびその製造方法について説明する。
【０１１６】
（溶融Ａｌ系めっき鋼板）
前述したような発明の知見に基づいて本発明者ら検討した結果、以下の条件を満たすことにより、スパングルサイズが高度に微細化（スパングル密度が５００個／ｃｍ２以上）された溶融Ａｌ系めっき鋼板を得ることができることを見出した。
【０１１７】
具体的には、本実施形態の溶融Ａｌ系めっき鋼板は、溶融Ａｌ系めっき層の成分組成における平均Ｂ濃度（質量％）を［Ｂ］、平均Ｔｉ濃度（質量％）を［Ｔｉ］、平均Ｖ濃度（質量％）を［Ｖ］と表したとき、下記式（１）
［Ｂ］≧０．０１７＋０．４５×［Ｔｉ］＋０．４２×［Ｖ］・・・（１）
の関係を満足するようになっている。
【０１１８】
めっき浴中のＴｉとＶは、めっき浴中のＢと反応し、その熱力学的安定性から、それぞれＴｉＢ２およびＶＢ２が形成される。該ホウ化物におけるＢのＴｉまたはＶに対する質量比（原子）は、ＴｉＢ２で０．４５、ＶＢ２で０．４２となる。従って、Ｔｉ、Ｖにより消耗するＢ量としては、０．４５×［Ｔｉ］＋０．４２×［Ｖ］となる。
【０１１９】
（溶融Ａｌ系めっき鋼板の製造方法）
本実施形態における溶融Ａｌ系めっき鋼板の製造方法について、以下に説明する。
【０１２０】
本実施形態の溶融Ａｌ系めっき鋼板の製造方法は、アルミニウムを主成分とする溶融Ａｌ系めっき浴を、該溶融Ａｌ系めっき浴中のＢ濃度（質量％）を［Ｂ］、Ｔｉ濃度（質量％）を［Ｔｉ］、Ｖ濃度（質量％）を［Ｖ］と表したとき、
［Ｂ］≧０．０１７＋０．４５×［Ｔｉ］＋０．４２×［Ｖ］・・・（１）
の関係を満足するように調製するめっき浴調製工程と、前記調製された溶融Ａｌ系めっき浴に、基材鋼板を浸漬および通過させるめっき工程とを含む。
【０１２１】
（めっき浴調製工程）
前記実施形態１にて図３を用いて説明したことと同様に、プリメルトポット６内にてアルミニウム鋳塊および添加物質を溶解することにより、アルミポット４に供給するための組成調整めっき浴３ａが作製される。
【０１２２】
本実施形態では、低級Ａｌ地金をプリメルトポット６内で溶融させて溶融Ａｌとする。この低級Ａｌ地金は、例えば、ボーキサイトを原料として、バイヤー法およびホール・エルー法を用いて一次製錬されたＡｌ地金である。その他の方法で一次製錬されたＡｌ地金であってもよい。
【０１２３】
低級Ａｌ地金を用いて作製した溶融Ａｌ中のＴｉおよびＶの濃度に基づいて、上記式（１）の関係を満たすように所定量以上のＢ供給源を添加することにより、アルミポット４に供給するための組成調整めっき浴３ａを作製する。
【０１２４】
次いで、組成調整めっき浴３ａをアルミポット４内に投入して、Ｂ含有量が本発明の規定範囲内にある溶融Ａｌ系めっき浴３を建浴する。
【０１２５】
なお、プリメルトポット６を用いることなく、アルミポット４内にてめっき浴の組成を調整して、Ｂ含有量が本発明の規定範囲内にある溶融Ａｌ系めっき浴３を建浴してもよい。或いは、プリメルトポット６にて調製した組成調整めっき浴３ａを一旦冷却した固体物（インゴット）を、アルミポット４内に投入してもよい。
【０１２６】
また、低級Ａｌ地金と高純度Ａｌ地金とを混合して用いて、溶融Ａｌ系めっき浴３を建浴してもよい。
【０１２７】
（めっき工程）
めっき工程では、前記実施形態１にて図３を用いて説明したことと同様に、溶融Ａｌ系めっき浴３に、基材鋼板１を浸漬および通過させる。その後、図示を省略する一般的な後処理を行う。これにより、めっき層の表面に微細なスパングルが安定的に形成された溶融Ａｌ系めっき鋼板を連続的に製造することができる。
【０１２８】
上記の方法によれば、高純度Ａｌ地金よりも安価な低級Ａｌ地金を用いて、スパングルサイズが高度に微細化された溶融Ａｌ系めっき鋼板を製造することができる。そのため、溶融Ａｌ系めっき鋼板の製造コストを低減することができる。
【０１２９】
〔実施例２〕
本実施形態における実施例を以下に示す。
【０１３０】
前記実施例１に記載の表１に示す化学組成を有する板厚０．８ｍｍの冷延焼鈍鋼板を基材鋼板とし、前記実施例１に記載の表２の条件にて溶融Ａｌ系めっき鋼板（供試材）を作製した。
【０１３１】
また、前記実施例１に記載の表３に示すアルミ地金Ａ〜Ｆを用いてめっき浴成分の調整を行った。また、得られた溶融Ａｌ系めっき鋼板について、前記実施例１と同様に調査を行った。
【０１３２】
その結果を表５に示す。
【０１３３】
【表５】
0006694663.tif 000006
【０１３４】
表５のＮｏ．３１〜４１に示すように、めっき層の組成が本発明の範囲内にある実施例では、めっき層の表面積１ｃｍ２あたりに存在するスパングル結晶核（スパングル密度）が５００個以上となる。本実施例から、本発明によりめっき層の表面に微細なスパングルが安定的かつ十分に形成された表面外観が美麗な溶融Ａｌ系めっき鋼板が得られることがわかる。また、前記実施例１と同様に、めっき層中の平均Ｂ濃度が多くなるほど、有効Ｂ濃度が増えることによりスパングル密度が増大する傾向がある。よって、めっき層中の平均Ｂ濃度を制御することにより、スパングル密度を調節することが容易であるとともに、スパングルサイズをより一層高度に微細化することができる。
【０１３５】
一方、比較例Ｎｏ．４２〜５０は比較例であり、めっき層中のＢ濃度は、下記式を満たしていない。
［Ｂ］≧０．０１７＋０．４５×［Ｔｉ］＋０．４２×［Ｖ］
そのため、スパングル密度は５００個／ｃｍ２未満となる。なお、前記実施例１の表４に記載のＮｏ．１１〜１２、Ｎｏ．１４〜１８も本実施例の範囲内である。
【０１３６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１３７】
１        基材鋼板
３        溶融Ａｌ系めっき浴
１０        スパングル結晶核
２０        高純度Ａｌ地金
３０        Ｂ供給源
【図１】
0006694663.tif 000007
【図２】
0006694663.tif 000008
【図３】
0006694663.tif 000009